СПОСОБ ПОВЫШЕНИЯ КОРРОЗИОННОЙ СТОЙКОСТИ МЕТАЛЛОВ

Способ повышения коррозионной стойкости жаропрочных сплавов, включающий электрохимическую обработку в водном растворе электролита и последующее электрохимическое полирование в сернофосфорном электролите, отличающийся тем, что предварительно строят анодную поляризационную кривую для жаропрочных сплавов и с ее помощью определяют петлю Жаке в электролитах для электрохимического полирования, а электрохимическую обработку проводят в течение 10-20 с, затем электрохимическое полирование в электролите с полирующим эффектом в течение 30-50 с при температуре t=25-35°С.